(57)【要約】【課題】信号層間を分離するための透明層を膜厚の変動を少なく高速に形成する。【解決手段】２つ以上の情報記録層を有し、前記情報記録層の間には樹脂層が形成されている多層情報記録媒体の製造方法であって、樹脂層の形成方法は少なくとも、スクリーン印刷により、樹脂層を形成する際に、温風を吹き付け、得られる塗布後の樹脂層の表面性を向上させることにより、転写基板との貼り合せ時の欠陥を低減することのできる多層情報記録媒体の製造方法。【選択図】図１
2007293997.tif 000002
【特許請求の範囲】
【請求項１】
２つ以上の情報記録層を有し、前記情報記録層の間には樹脂層が形成されている多層情報記録媒体の製造方法であって、
少なくともスクリーン版の上に液体状樹脂をのせる工程と、
前記スクリーン版の表面をスキージが摺動することにより前記液体状樹脂を被印刷物へ塗布する工程とを含むスクリーン印刷方法において、
波長４０５ｎｍに対する
前記スキージの屈折率と、前記樹脂層の屈折率の差が、０．２０より小さく、
かつ、前記スキージの消衰係数と、前記樹脂層の消衰係数の差が、０．１０より小さいこと
を特徴とする多層情報記録媒体の製造方法。
【請求項２】
前記樹脂層の形成方法において、
波長４０５ｎｍに対する
前記スキージの屈折率と、前記樹脂層の屈折率の差が、０．１５より小さく、
かつ、前記スキージの消衰係数と、前記樹脂層の消衰係数の差が、０．０２より小さいことを特徴とする多層情報記録媒体の製造方法。
【請求項３】
前記スキージ材料の主成分が、シリコーンであることを特徴とする請求項１に記載の多層情報記録媒体の製造方法。
【請求項４】
前記液体状樹脂が光硬化性樹脂であることを特徴とする請求項１に記載の多層情報記録媒体の製造方法。
【請求項５】
前記液体樹脂が紫外線硬化性樹脂であることを特徴とする請求項４に記載の多層情報記録媒体の製造方法。
【請求項６】
２つ以上の情報記録層を有し、前記情報記録層の間には樹脂層が形成されている多層情報記録媒体の製造装置であって、少なくともスクリーン版とスキージを設置でき、スクリーン版表面をスキージが摺動することにより、スクリーン上の液体状樹脂を被印刷物へ塗布するスクリーン印刷装置において、
波長４０５ｎｍに対する
前記スキージの屈折率と、前記樹脂層の屈折率の差が、０．２０より小さく、
かつ、前記スキージの消衰係数と、前記樹脂層の消衰係数の差が、０．１０より小さいこと
を特徴とする多層情報記録媒体の製造装置。
【請求項７】
２つ以上の情報記録層を有し、前記情報記録層の間には樹脂層が形成されている多層情報記録媒体において、
前記樹脂層の中に、前記樹脂層とは材料の異なる異物が存在し、
波長４０５ｎｍに対する
前記異物の屈折率と、前記樹脂層の屈折率の差が、０．２０より小さく、
かつ、前記異物の消衰係数と、前記樹脂層の消衰係数の差が０．１０より小さいこと
を特徴とする多層情報記録媒体。
【請求項８】
前記異物の材料の主成分が、シリコーンであることを特徴とする請求項７に記載の多層情報記録媒体。
【発明の詳細な説明】
【技術分野】
【０００１】
本発明は、再生または記録再生を目的とした情報記録媒体とその製造方法、製造装置に関するものである。
【背景技術】
【０００２】
近年、情報機器・映像音響機器等が必要とされる情報量の拡大化に伴い、データアクセスの容易さ、大容量データの蓄積、機器の小型化に優れている光ディスクなどの情報記録媒体が注目され、記録情報の高密度化がなされている。例えば、光ディスクの高密度化の手段として、レーザ光の波長を約４００ｎｍとし、レーザ光を絞り込むための集光レンズとして開口数（ＮＡ）を０．８５の再生ヘッドを用いて、単層で２５ＧＢ程度、２層で５０ＧＢ程度の容量の光記録媒体が提案されている。また、３層以上の多層情報記録媒体も提案されている。
【０００３】
図２は、従来の多層情報記録媒体の断面図を示している。この多層情報記録媒体は、片面に凹凸形状からなるピットや案内溝の情報面が転写形成された第１信号基板２０１と、第１信号基板２０１の凹凸形状が設けられた面上に配置された第１薄膜層２０２と、薄膜層２０２と接着している面とは反対の面に凹凸形状からなるピットや案内溝の情報面が転写形成された中間層２０３と、中間層２０３の凹凸形状が設けられた面上に配置された第２薄膜層２０４と、中間層２０３に対向配置された透明基板２０６と、薄膜層２０４と透明基板２０６とを貼り合わせるために設けられた透明層２０５により構成されている。第１信号基板には、スタンパを用いて、射出圧縮成形等により片面にピットや案内溝が凹凸形状として転写形成されている。このように、情報面に薄膜層が形成されることで情報記録層が形成されている。第１信号基板２０１の厚みは１．１ｍｍ程度である。第１薄膜層２０２および第２薄膜層２０４は、記録膜や反射膜を含んでおり、第１信号基板２０１や中間層２０３のピットや案内溝が形成された面側にスパッタリングや蒸着等の方法により形成されている。第２信号基板（中間層）２０３は、光硬化性樹脂のスピンコート法によって形成され、スタンパ２０８や第１信号基板２０１のように片面にピットや案内溝が凹凸形状として形成された転写基板を、情報面が第１信号基板２０１と対向するように光硬化性樹脂を介して貼り合わせ、光硬化性樹脂の光硬化後に転写基板を光硬化性樹脂との界面から剥離することによって形成されている。透明基板２０６は、記録再生光に対して透明な（透過性を有する）材料からなり、厚みが０．１ｍｍ程度である。透明層２０５は、２枚の基板２０６，２０７を互いに接着するために設けられており、光硬化性樹脂や感圧接着剤等の接着剤から形成されている。透明基板２０６と透明層２０５を合わせてカバー層ともいう。透明基板を貼り付けることなく透明層を硬化させることのみでカバー層を形成することもある。このような多層情報記録媒体の記録再生は、透明基板２０６側から記録再生レーザ光を入射することによって行う。
【０００４】
このような多層情報記録媒体においては、中間層やカバー層は、紫外線硬化性樹脂などを用いてスピンコート法により作製されることが多い（例えば特許文献１）。
【特許文献１】特開２００５−２５９３３１号公報
【発明の開示】
【発明が解決しようとする課題】
【０００５】
しかしながら、スピンコート法によって情報面を分離するための透明な中間層や、カバー層を形成したりすることは、周方向の細かな膜厚変動や、半径方向の大きな膜厚変動を発生してしまい、特に複数積層する際には膜厚変動の足し合わせで変動が大きくなりやすいという課題がある。また、被塗布基板の端面まで樹脂が行き渡るため、スピン回転を停止させて光照射によって樹脂を硬化させる時に被塗布基板の端面部において、樹脂が表面張力による盛り上がりが発生し膜厚が厚く構成されてしまう。これにより、レーザを用いて媒体への信号の記録再生を行う際に、膜厚変動により発生する球面収差によって光スポットの絞りの変動や情報面上へ光スポットのフォーカス制御、信号列に光スポットを追従させるトラッキング制御に影響を与えてしまうことが問題となる。また、スピンコート法では、塗布厚みの均一性を実現するための条件の制御が複雑であり、１層ずつスピンコートを実施することによりタクト時間の短縮が困難である。
【０００６】
一方で、スクリーン印刷技術を応用し、スキージをスクリーン上をスリどうさせることにより紫外線硬化性樹脂などを基板の情報面に塗布（印刷）することにより中間層や、カバー層を形成する手法があり、タクト時間短縮が比較的容易などの長所がある。
【０００７】
しかしながら、大量生産を行う場合には、スキージが長時間、紫外線硬化性樹脂と接触するため、スキージが紫外線硬化性樹脂に侵食されて劣化し、硬度が小さくなる現象が発生する。また、印刷のたびに、スキージはスクリーン上を摺動するため、摩擦によって、スキージの先端部が欠損する現象が起きる。
【０００８】
上記の理由により、印刷中に、スキージの耐摩耗性や硬度が劣化し、スキージが欠損した場合には、スキージ欠損部が紫外線硬化性樹脂中に混入し、更には、スクリーンの網目を通過し、信号基板上に付着したり、樹脂層に混入したりする。
【０００９】
このように、スキージの先端部の欠陥部が多層情報記録媒体の樹脂層の中に混入した場合は、完成後の多層情報記録媒体の記録・再生エラーが発生しやすいという問題があった。
【００１０】
ここで、欠陥の波長４０５ｎｍに対する透過率が低い場合は、記録膜上にレーザ光が到達することができない。もしくは、できたとしても他の欠陥が存在していない場所に比べると、反射光量が小さくなるため、ディテクターに戻ってきた反射光を正しく電気信号に変換できない。すなわち、誤った情報を記録／再生してしまう確率が高くなる。
【００１１】
また、欠陥の透過率が高い場合でも、欠陥の屈折率と中間層のそれに大きな差がある場合は、欠陥と中間層の界面を入射光が通過する際に、大きく屈折してしまい、所望の箇所にレーザスポットを照射できない、すなわち、デフォーカスが発生し、データの誤り率が上昇してしまう。
【００１２】
このような欠陥箇所がディスク上に存在すると、照射したレーザ光が所望の信号面に焦点を結ぶことが困難なため、本来得られるべき反射光が得られず、正確に信号が再生できない、もしくは記録できないなどの障害が生じ、情報データの誤り率が増大する。
【００１３】
多層記録媒体の製造では、透明な信号基板を形成するプロセスが１回以上含まれるため、層の数が多いほど、良品を作製することが困難になり、生産性が悪化する。
【００１４】
本発明は、前記従来の課題を解決するもので、高速に樹脂層を形成し、かつ、記録膜間に形成される樹脂には、案内溝またはピットを面内均一に形成することを目的とした多層情報記録媒体及びその製造方法を提供することを目的とする。
【課題を解決するための手段】
【００１５】
前記従来の課題を解決するために、本発明の多層情報記録媒体製造方法は、２つ以上の情報記録層を有し、情報記録層の間には樹脂層が形成されている多層情報記録媒体の製造方法であって、樹脂層の形成にスクリーン印刷方法を用い、波長４０５ｎｍに対するスキージの屈折率と樹脂層の屈折率の差が０．２０より小さく、かつ、スキージの消衰係数と樹脂層の消衰係数の差が０．１０より小さいスキージを用いる。
【００１６】
また、波長４０５ｎｍに対する前記スキージの屈折率と、前記樹脂層の屈折率の差が、０．１５より小さく、かつ、前記スキージの消衰係数と、前記樹脂層の消衰係数の差が、０．０２より小さいことが好ましい。
【００１７】
また、スキージ材料の主成分が、シリコーンゴムであることが好ましい。
【００１８】
また、液体状樹脂が光硬化性樹脂、もしくは紫外線硬化性樹脂であることが好ましい。
【００１９】
また、上記の光学特性を満たしたスキージを用いて、多層情報記録媒体を製造できる製造装置が好ましい。
【００２０】
また、上記のような製造方法で作製した多層情報記録媒体では、スキージの劣化によってスキージの断片が樹脂層中に紛れ込んだ場合でも、スキージと樹脂層の光学特性が近いために、再生時のデフォーカス量が小さくなり、情報の記録及び再生時の誤り率を低減することができる。
【発明の効果】
【００２１】
本発明の多層情報記録媒体及びその製造方法によれば、短時間で記録層間の樹脂を形成することができ、スキージの劣化により、スキージの断片が樹脂層中に紛れ込んだ場合でも、良好に信号の記録再生が行える多層情報記録媒体を実現することができる。
【発明を実施するための最良の形態】
【００２２】
以下、本発明の実施の形態について、図面を参照しながら説明する。本実施の形態は光ディスク形状の情報記録媒体の構造例について説明するが、生産される商品としては、光ディスクの形状に限定されるものではなく、高速、かつ樹脂層の厚みを均一に形成できる製造方法、製造装置を提案するものである。
【００２３】
多層記録媒体の作製、及び情報の記録再生を行う工程は、複数のプロセスにまたがっているため、それぞれのプロセスについて、図を用いて説明する。
【００２４】
まず、図３を用いて樹脂の塗布工程の説明を行う。
【００２５】
表面に第１薄膜層３０２を有する信号基板３０１を、真空吸着などの手段によって、ターンテーブル３０３で固定する（図３（Ａ）参照）。この上に、スクリーン枠３０６を固定し、紫外線硬化樹脂３０５を穴が開いていない部分に供給し、スクレッパー３０７を摺動することにより、スクリーン３０４部に樹脂を充填する（図３（Ｂ）参照）。次にスキージ固定治具３０８により固定されたスキージ３０９が、スクリーン３０４の上部に圧力を加えながら、摺動することによって孔板（スクリーン）３０４の開口部から紫外線硬化樹脂３０５を第１信号基板３０１へ押し出すことによって行う（図３（Ｃ）参照）。この動作、いわゆるスクリーン印刷によって、樹脂が塗布された信号基板を得ることができる（図３（Ｄ）参照）。また、信号基板３０１を入れ替え、図３（Ａ）からの作業を繰り返すことによって、表面に樹脂を形成した信号基板を複数得ることができる。このスクリーン印刷では、信号基板を設置する時間と、スクレッパー３０７及びスキージ固定治具３０８がスクリーン上を摺動する時間の和が、樹脂形成のタクト時間に相当するため、タクト時間短縮も比較的容易である。
【００２６】
ここで、この製造方法でのスキージ３０９の材料には、例えば、ゴムのように弾力性に富んだ材質を選択している。スキージ３０９の弾力性を高めることにより、信号基板３０１の厚み変動が存在していても、厚み変動に関係なく、紫外線硬化性樹脂３０５を第１薄膜層３０２上に形成できる。また、印刷時にスクリーン３０４が第１薄膜層３０２に与える物理的な負荷を吸収することができる。
【００２７】
ひきつづき、この後の工程を図４を用いて説明する。紫外線硬化性樹脂４０２が形成された第１信号基板４０３をテーブル台４０５の上におく。紫外線硬化性樹脂４０２の中には、スキージ欠損部４０４が混入している（図４（Ａ）参照）。第１信号基板４０３の上方から、転写基板４０１を押し付けて、案内溝を形成する（図４（Ｂ）参照）。この後、転写基板４０１の上方から紫外線照射機４０７により紫外線を照射し、紫外線硬化性樹脂４０２を硬化させる（図４（Ｃ）参照）。その後、転写基板４０１と紫外線硬化性樹脂４０２を剥離する（図４（Ｄ）参照）。この工程をへることによって、第１信号基板４０３上に、転写基板４０１と凹凸の反転した紫外線硬化性樹脂４０２の層が形成できる。また、この紫外線硬化性樹脂４０２の特性は、あらかじめ、転写基板４０１と剥離性の高いものを選択することにより、良好な剥離性を維持することができる。
【００２８】
この後、スパッタリング装置などの薄膜作成装置によって、信号記録層を成膜する。
【００２９】
図３での樹脂塗布工程、図４での信号転写工程、成膜工程を繰り返すことによって、多層記録媒体の記録層を形成することができる。また、成膜後に透明層を作成することによって、多層情報記録媒体が完成する。
【００３０】
たとえば、４層情報記録媒体を作成するには、上記工程を３回繰り返した後に、透明層を形成する。図５は４層情報記録媒体の断面図である。４層情報記媒体は、片面に凹凸で形成されたピットや案内溝などの情報面が形成された基板である第１信号基板５０１と、第１信号基板５０１の情報面上に配置された第１薄膜層５０２と、第１信号基板５０１と反対側の面に凹凸で形成されたピットや案内溝などの情報面が形成された第２信号基板５０３と、第２信号基板５０３の情報面上に配置された第２薄膜層５０４と、第２信号基板５０３と反対側の面に凹凸で形成されたピットや案内溝などの情報面が形成された第３信号基板５０５と、第３信号基板５０５の情報面上に配置された第３薄膜層５０６と、第３信号基板５０５と反対側の面に凹凸で形成されたピットや案内溝などの情報面が形成された第４信号基板５０７と、第４信号基板５０７の情報面上に配置された第４薄膜層５０８と、第４薄膜層５０８の上に配置された透明層５０９とを含んでいる。
【００３１】
第１信号基板５０１は情報記録媒体の反りや剛性を良くして、さらにＣＤやＤＶＤ、Ｂｌｕ−ｒａｙ Ｄｉｓｃなどの光ディスクと厚み互換を有するように、外径φ１２０ｍｍ、厚さが１．０〜１．１ｍｍ程度のポリカーボネイトやアクリル系樹脂の円板から形成されており、従来のスタンパを用いて、射出圧縮成形等の樹脂成形によって片面に凹凸で形成されたピットや案内溝などの情報面が作製されている。基板の中心部にはプレーヤが信号を記録再生する際に、ディスクを保持して回転させるために用いる直径φ１５ｍｍの中心穴が設けられている（図示せず）。本実施の形態においては代表例としてポリカーボネイトを用いた場合について説明する。
【００３２】
第１信号基板５０１の上には、光硬化性樹脂材料の信号基板５０３、５０５、５０７や透明層５０９が積層形成されるため、積層後の情報記録媒体の形状は光硬化性樹脂特有の特徴といえる光硬化収縮によって、例えば情報面を上にした場合は凹形状の反りとなってしまう。従って、第１信号基板５０１の反りは予め情報面を上にして凸形状の反りに形成することで信号基板５０３，５０５，５０７や透明層５０９の積層後の情報記録媒体の反りが平坦になるように成形している。
【００３３】
第１薄膜層５０２は、情報記録媒体の目的がＲＯＭの場合、再生されるレーザ光に対して反射の特性を有する。例えば、Ａｌ、Ａｇ、Ａｕ、Ｓｉ、ＳｉＯ２などの金属や半導体、誘電体をスパッタリングや蒸着等の方法を用いて薄膜形成する。
【００３４】
情報記録媒体の目的とすることがＷｒｉｔｅ Ｏｎｃｅ型の場合の記録膜の構成について図６を用いて以下に説明する。まず第１信号基板６０１上に形成されたピットや案内溝などの情報面６０２に対して、スパッタリングや蒸着等の方法により、ＡｌＣｒからなる反射膜６０３、ＺｎＳ膜６０４、ＴｅＯＰｄ記録膜６０５、ＺｎＳ膜６０６が順次形成されている。本代表例として反射膜６０３としてＡｌを使用した場合について説明しているが、ＲＯＭと同様に、ＡｇやＡｕ等の金属を主成分とする材料を用いてもよい。また、薄膜層として色素膜等を含む構成を用いることでも実現できる。第２薄膜層５０４および第３薄膜層５０６、第４薄膜層５０８についても、上記第１薄膜層５０２と同様の薄膜が形成されている。記録再生される際の光学特性によっては反射膜６０３の厚みを調整することや、反射膜６０３自体の除去、ＺｎＳ膜６０４やＴｅＯＰｄ記録膜６０５記録膜の厚みを調整することもある。
【００３５】
第２信号基板５０３は、記録再生光に対してほぼ透明（透過性を有する）で、例えばアクリルを主成分とした紫外線硬化樹脂から形成されている。紫外線硬化樹脂は硬化光波長を紫外線帯域に設けることにより、紫外線以外の波長に対して硬化を防ぐことができ、また任意の機会で紫外線を照射することにより硬化させることができる特徴を有しているので、樹脂層の形状制御において有効である。紫外線硬化樹脂の塗布は第１信号基板５０１の外径よりも小さく、また第１信号基板５０１の中心穴よりも大きく形成されている（図示せず）。第３信号基板５０５および第４信号基板５０７についても、上記第２信号基板５０３と同様の方法および形状で形成されている。透明層５０９は、記録再生光に対してほぼ透明（透過性を有する）で、例えばアクリルを主成分とした紫外線硬化樹脂から形成されている。紫外線硬化樹脂には液体を使用し、第４薄膜層５０８の上に塗布することによって形成される。形成された紫外線硬化樹脂は、各信号基板や薄膜層を覆うように形成され、内周部と外周部において第１信号基板と接着するように形成されている。
【００３６】
しかしながら、図５で示したスクリーン印刷の工程で、スクリーンの先端部の欠陥部が、樹脂中に混入し、更には、多層記録媒体の透明層の中に、欠陥部が混入した場合は、図６で示したＺｎＳ膜６０４のように、記録層の間に異物が混入することになる。
【００３７】
また、この上に記録層が積層されると、図５中のように欠陥５１０を含んだ多層情報記録媒体が作成される。
【００３８】
ここで、図７の多層情報記録媒体の記録／再生装置の模式図を用いて、多層情報記録媒体から情報を記録／再生方法、及び記録／再生装置の機構の１例を説明する。
【００３９】
この図では、多層情報記録媒体７０１を装着した状態を示している。この記録／再生装置は、多層情報記録媒体７０１を装着して回転させるスピンドルモーター７０２、コントローラー７０３、記録するデータを記録信号に変換する変調器７０４、記録信号に従って半導体レーザを駆動するレーザ駆動回路７０５、半導体レーザを有し、レーザ光を媒体に集光し、情報の記録を行うと共に、反射光から再生信号を得る光学ヘッド７０６、再生信号を増幅し、情報再生信号７０７Ｓ、フォーカスエラー信号７０７Ｆ、トラッキングエラー信号７０７Ｔを生成するプリアンプ７０７、情報再生信号７０７Ｓを２値化信号に変換する２値化回路７０８、２値化信号からデータを復調するデータ復調回路７０９、媒体のテスト記録領域において特定のデータを試験的に記録した信号の品質を判定する信号品質判定器７１０、学習動作によって得られた最適な記録条件を格納する記録条件格納手段７１１、前記記録条件に従ってレーザパルスを制御するパルス条件設定手段７１２、多層情報記録媒体７０１から読み出した記録トラック情報を格納する記録トラック情報格納手段７１３、レーザ光が多層情報記録媒体７０１の記録層に焦点を合わせるようにフォーカスエラー信号７０７Ｆに基づいて光学ヘッド７０６を制御するフォーカス制御回路７１４、レーザ光が多層情報記録媒体７０１のトラックを適切に走査するようにトラッキングエラー信号７０７Ｔに基づいて光学ヘッド７０６を制御するトラッキング制御回路７１５、光学ヘッド７０６を多層情報記録媒体７０１の径方向に移動させる移動手段７１６を備えている。
【００４０】
ここで、フォーカスエラー信号７０７Ｆは、非点収差法と呼ばれる一般的な方法で生成される。トラッキングエラー信号７０７Ｔは、プッシュプル法と呼ばれる一般的な方法で生成される。
【００４１】
最初に、起動工程において、多層情報記録媒体７０１をスピンドルモーター７０２に装着し、回転させた後、光学式記録媒体７０１上に光学ヘッド７０６によって情報再生用のレーザ光を照射し、記録層に焦点を合わせる。
【００４２】
記録トラック情報等の再生は、光学ヘッド７０６で多層情報記録媒体７０１からの反射光から得られた情報再生信号７０７Ｓを予め定められた２値化スライスレベルに設定された２値化回路７０８で２値化した信号をデータ復調回路７０９で復調し、コントローラー７０３に取り込んで行う。このようにして、多層情報記録媒体に記録された記録トラック情報を読み出される。
【００４３】
また、記録の際は、コントローラー７０３から出力された特定データを変調器７０４でレーザ駆動信号に変換し、レーザ駆動回路７０５は、レーザ駆動信号に従って光学ヘッド７０６に設置された半導体レーザを駆動する。光学ヘッド７０６によって、半導体レーザから出射された光を多層情報記録媒体７０１に集光し、記録トラック情報に基づいてトラックのグルーブ部またはランド部にレーザ光をトラッキングして、多層情報記録媒体７０１の記録領域に信号の記録を行う。
【００４４】
このようにして記録されたデータの再生信号を２値化回路７０８で２値化した信号と、記録の際にコントローラー７０３から出力されたデータを比べることにより、多層情報記録媒体７０１から、正しく、信号が記録／再生することができるかを判定することができる。
【００４５】
なお、再生専用の多層情報記録媒体では、多層情報記録媒体上に情報となる凹凸で形成されたピットが形成されており、トラッキングエラー信号７０７Ｔには、ディファレンシャルプッシュプル法と呼ばれる一般的な方法で生成されることにより、レーザ光がピット列にトラッキングして、情報の再生のみが行われる。
【００４６】
また、図８（Ａ）及び（Ｂ）の４層情報記録媒体の再生時の模式図を用いて、欠陥の有無により、情報の信頼性が失われる機構を説明する。図８（Ａ）では、４層情報記録媒体中に欠陥が存在していない場合を表し、図８（Ｂ）では、４層情報記録媒体中に欠陥が存在している場合を表す。なお、図８では、４層情報記録媒体で説明するが、下記現象は、いかなる層数でも起こりえる。
【００４７】
図中で、８０１は片面に凹凸で形成されたピットや案内溝などの情報面が形成された基板である第１信号基板、８０７は第１信号基板８０１面に凹凸で形成されたピットや案内溝などの情報面が形成された第１薄膜層、８０２は第１信号基板８０１と反対側の面に凹凸で形成されたピットや案内溝などの情報面が形成された第２信号基板、８０８は第２信号基板８０２の情報面上に配置された第２薄膜層、８０３は第２信号基板８０２と反対側の面に凹凸で形成されたピットや案内溝などの情報面が形成された第３信号基板、８０９は第３信号基板８０３の情報面上に配置された第３薄膜層、８０４は第３信号基板８０３と反対側の面に凹凸で形成されたピットや案内溝などの情報面が形成された第４信号基板、８１０は第４信号基板８０４の情報面上に配置された第４薄膜層、８０５は第４薄膜層の上に配置された透明層、８０６は情報を再生及び記録するためのレーザ光、８１１は第２信号基板８０２の中に存在する欠陥、８１２はレーザ光８０６を各薄膜層上に集光させる対物レンズで光学ヘッド７０６中に配置されている。
【００４８】
以下は、多層情報記録媒体より、情報を再生する際の欠陥部の影響を説明するが、記録の際にも同様の現象が起こる。
【００４９】
多層情報記録媒体より、信号を再生する際には、レーザ光８０６のフォーカスを所望の記録層に合わせる。図中では、第１薄膜層８０７に集光させる。
【００５０】
ここで、レーザ光の通過経路を追ってみると、まず、対物レンズ８１２により集光されたレーザ光８０６は、入射光量に透明層８０５の透過率分を乗じた光量だけ通過する。このとき、空気と透明層８０５の屈折率が異なるため、レーザ光の入射角度と透明層８０５の屈折角度の正弦比が異なる。
【００５１】
なお、Ｂｌｕ−ｒａｙ−ｄｉｓｃに使用されているレーザ光の波長は４０５ｎｍ近傍で、この波長に対する屈折率は、空気で１．００であり、透明層８０５に使用される屈折率は、その材料にもよるが、一般的には１．４５以上１．７０以下程度の樹脂やシートが用いられている。
【００５２】
透明層８０５を通過したレーザ光８０６は、次に、第４薄膜層８１０にあたり、第４薄膜層の透過率分だけの光量が透過し、透明層８０５と第４薄膜層８１０の屈折率の比により、屈折角度が傾斜する。
【００５３】
第１薄膜層８０７にレーザ光が到達するまでには、第３信号基板８０３、第３薄膜層８０９、第２信号基板８０２、第２薄膜層８０８、及び第１信号基板８０１の透過率による光量の減少、各層間の屈折率の差分での屈折を繰り返す。また、第１薄膜層８０７に集光された光は、照射された光量に第１薄膜層８０７の反射率を乗じた光量が反射されて、各信号基板、各薄膜層の透過率による光量の減少をくりかえしながら、入射光とは逆方向に帰ってきて、光の強弱を電気信号に変換するディテクター（図示せず）に入射され、データを読み出す。
【００５４】
多層情報記録媒体の再生／記録方法では、より正確に、信号の記録再生を行うために、各種の収差が小さくなるようにレンズが設計され、記録密度を高める目的で小さな記録マークでもばらつきが小さくなるように第１薄膜層８０７上の光スポット径が小さくなるようにフォーカス制御回路７１４が働いている。
【００５５】
図８（Ａ）のように、４層記録媒体中に、欠陥が存在しない場合は、上記光路を経由することで、所望の情報層から、信号を再生することができる。
【００５６】
一方、図８（Ｂ）の場合は、第２信号基板８０２中に欠陥８１１が存在している。この場合、レーザ光８０６は透明層８０５、第４薄膜層８１０、第３信号基板８０３、第３薄膜層８０９、第２信号基板８０２、第２薄膜層８０８及び第１信号基板８０１を透過して、欠陥８１１に到達する。
【００５７】
以上が、多層記録媒体の製造方法の一例と、情報の記録再生方法の一例である。以下の、実施の形態では、本実施の形態の具体例を更に詳細に説明し、発明の効果を述べる。
【００５８】
（実施の形態）
以下に、本発明の多層情報記録媒体の製造方法について図１を用いて説明する。
【００５９】
図１は本発明の実施の形態における樹脂の塗布工程の一例を示す図である。
【００６０】
図１（Ａ）が印刷前の製造装置の断面図、図１（Ｂ）が印刷中の製造装置の断面図、図１（Ｃ）が印刷後の製造装置の断面図を示す。図中で、１０１はスキージ固定治具、１０２は版枠、１０３は紫外線硬化樹脂、１０４はスクリーン、１０５は信号基板、１０６はテーブル、１０７はブロアー、１０８は形成した樹脂層、１０９はスキージを表す。
【００６１】
まず最初に、スクリーン印刷機の設定を行う。スキージ固定治具１０１にスキージ１０９をとりつける。このとき、テーブル１０６に対する、スキージ１０９底面の平行度が小さくなるように調整する。この平行度は、形成した樹脂層１０８に厚みムラに影響するため、スキージ１０９とテーブル１０６間の平行度は小さいほど、好ましい。たとえば、シート状の感圧センサーを用いて、平行度の精度を高めることが好ましい。
【００６２】
なお、スキージ固定治具１０１はステンレスのように、剛性に優れた材料が好ましい。
【００６３】
なお、スキージ１０９は紫外線硬化性樹脂１０３に対して、化学的に安定であり、かつ、ゴム状弾性を示すような材料が好ましい。印刷中は、スキージ１０９は紫外線硬化性樹脂１０３と接触した状態で、スクリーン１０４の紗と何度も摩擦を繰り返すためである。また、スキージ１０９は形成した樹脂層１０８の光学定数が近いことが好ましい。
【００６４】
次に、スクリーン１０４を設置する。これも、スキージ１０９と同様に、テーブル１０６との水平度が重要である。
【００６５】
次に、信号基板１０５の上部表面には、ピットや案内溝の情報面が形成された面にスパッタリングや蒸着等の方法により記録膜材料や反射膜材料を含んだ薄膜層が形成され、必要に応じて薄膜層が形成された面とは反対側の面でバキューム等の手段によってテーブル１０６上に固定される。
【００６６】
一方、スクリーン１０４面は、開口部を通過する紫外線硬化樹脂１０３の量を制限することによって膜厚を均一に形成できるように設けられている。
【００６７】
次にスクリーン１０４の作製方法について説明する。スクリーン枠１０２に、スクリーン材料となる紗を張り、その上に感光乳剤をコーティングする。次いで、コーティングされたスクリーン用材料の所定の位置（複数の穴を形成する位置）以外を遮光マスクによりマスクし、スクリーン用材料に露光装置を用いて紫外線を一定時間照射する。紫外線照射によって露光された感光乳剤を水噴射などによって水洗することにより現像して、スクリーン１０４を得る。
【００６８】
なお、スクリーン枠１０２には、例えば、木材、アルミ、ステンレス、プラスチックなどの材料を用いることができるが、なかでも、軽量かつ剛性の高いアルミニウムが好ましい。スクリーン材料となる紗は、シルク、ナイロン（登録商標）、テトロン（登録商標）、Ｖスクリーン（登録商標）、ステンレスなどを用いることができるが、外圧に対する復元性の面から、Ｖスクリーンが好ましい。感光乳剤には、例えば、ジアゾニウム塩または重クロム酸塩を、ＰＶＡまたは酢酸ビニルエマルジョンに混合し溶解させたものなどを用いることができる。スクリーン材料の所定の位置におけるメッシュ数（１インチあたりの線材の本数）は、１００〜６００であると好ましい。メッシュ数がこの範囲内にあれば、樹脂含有塗料の通過不良や塗布ムラを生じさせることなく、樹脂含有材料と塗布できる。なお、スクリーンの穴は網目に限定されない。
【００６９】
尚、本実施の形態においてはスクリーン枠１０２として軽量且つ剛性の高いアルミを使用し、信号基板１０５への負荷が小さくなるようにＶスクリーンを使用した場合について説明するが、他の材料を用いても実現することができる。
【００７０】
樹脂の粘度が低い場合は塗布後の樹脂の流動が発生し、端面への樹脂はみ出しや樹脂盛り上がりを生じてしまう。樹脂粘度が高い場合はスクリーンを通って樹脂が転移し難くなる。工程中の温湿度変化による樹脂粘度の低下影響等を考慮すると、樹脂の粘度は３０ｃｐｓから１００００ｃｐｓ範囲内であることが好ましい。
【００７１】
本実施の形態においては、レンズの開口数０．８５、レーザ波長４０５ｎｍの構成の記録再生ヘッドで再生可能とするために樹脂層の形成厚みを５から２５μｍとした。このため、メッシュ数２００、樹脂粘度２５００ｃｐｓの材料を用いて、樹脂層の形成を行った。
【００７２】
さらにスクリーン１０４は、開口部の形成領域を選択することにより、紫外線硬化樹脂１０３の信号基板１０５上への塗布範囲を制限することが可能であり、本実施の形態においては、信号基板１０５内径よりも大きく（φ２０ｍｍ以上）、また外径よりも小さい領域（φ１１９ｍｍ以下）に紫外線硬化樹脂１０３が塗布できるようにスクリーン１０４が形成されている。第１信号基板１０５の内径端部や外径端部にまで紫外線硬化樹脂１０３を塗布した場合、紫外線硬化樹脂１０３の表面張力によって紫外線硬化樹脂１０３の厚みがその端部で盛り上がることで膜厚が均一化できない、もしくは第１信号基板１０１から紫外線硬化樹脂１０３がはみ出すことにより、内外径各々の寸法精度が悪化するもしくは美観を損なうなどの問題が発生するが、上記で説明した方法で紫外線硬化樹脂の塗布領域を限定することにより、樹脂の表面張力による盛り上がりやはみ出しを抑えることができる。
【００７３】
次に、図１（Ａ）に示すように、紫外線硬化樹脂１０３は、スキージ１０９の進行方向に対して手前に滴下しておく。
【００７４】
次に、スキージ１０９をスクリーン１０４に押し込みながら、摺動させることによって、信号基板１０５上に、紫外線硬化樹脂１０３を塗布する。このとき、スキージ１０１の進行方向に対して逆側に設けられたブロアー１０７から、温風を吹き出すことも可能である。温風を噴出しながら、スキージを摺動させ、樹脂を基板１０５上に転写することによって、スクリーン１０４の版離れを促進させる効果がある。よって、樹脂層１０８の表面形状及び粗さを小さくするためには、ブロアー１０７から温風を噴出すほうが良い。スクリーン１０４の版離れ、及び樹脂層１０８の表面形状などは、使用する紫外線硬化性樹脂１０３の特性によるところが大きいため、樹脂材料に応じて温風の噴射を選択するのが好ましい。
【００７５】
なお、樹脂中の泡の混入を低減するには、あらかじめ樹脂を金属製のドラム容器等に入れ、ロータリーポンプなどで真空に保持し、脱泡することが有効である。真空の放置時間などは、樹脂の材料、粘度、樹脂の量にもよるが、樹脂中の泡を大幅に低減することができる。
【００７６】
これらの工程により、高速で且つ高精度・均一な厚みの紫外線硬化樹脂の樹脂層１０８を形成することができる（図１（Ｃ）参照）。
【００７７】
これで、信号基板への樹脂の塗布工程が終了し、テーブル１０６から信号基板１０５を取り出し、新たな信号基板１０５をテーブル１０６に固定する。スクリーン印刷工程では、信号基板１０５を入れ替え、スクリーン１０４上の紫外線硬化性樹脂１０３をスキージ１０９により、摺動させる工程を繰り返すことによって、複数の製品を製造できる。たとえば、図中の樹脂を紙面上、左から右にスキージ１０９で摺動させることによって、次の信号基板１０５への樹脂層形成のタクト時間を短縮することも可能である。
【００７８】
図９は本発明の実施の形態における樹脂への信号転写工程の一例を示す断面図である。紫外線硬化樹脂１０３の形成が完了した第１信号基板１０５は、次に真空層９０１の中に搬送される。このとき同時に信号転写基板９０２についても真空層９０１の中に搬送される。信号転写基板９０２は、紫外線硬化樹脂１０３との剥離性が良好な材料であるポリオレフィン材料を用いており、厚みが０．６ｍｍに形成されている。厚みが１．１ｍｍの基板の第１信号基板１０５から信号転写基板９０２を剥離する際に、基板の厚みが異なることによる剛性の差を利用し、反らせて剥離することを目的としたものである。ポリオレフィン材料は、第１信号基板１０５の成形時と同様に従来のスタンパを用いて、射出圧縮成形等の樹脂成形で片面に凹凸で形成されたピットや案内溝などの情報面を容易に作製できる材料である。また紫外線を透過する特性も有しており、信号転写基板９０２を通して紫外線照射することにより紫外線硬化樹脂を効率良く硬化させることができるという特徴を持っている。基板の中心部には、第１信号基板１０５とセンターボスを介して偏芯をとるための中心穴が設けられている（図９（Ａ）参照）。
【００７９】
真空層９０１内は、ロータリーポンプやメカニカルブースターポンプなどの真空ポンプ９０３などによって排気され、短時間で真空雰囲気となる。本実施の形態においては、真空層９０１内が１００Ｐａ以下の真空度に達したときに、信号転写基板９０２を第１信号基板１０５上に重ね合わせている。このとき、信号転写基板９０２の上部に設置されている加圧プレート９０４が信号転写基板９０２を加圧することによって紫外線硬化樹脂１０３に信号転写基板９０２に形成されている信号が転写される。真空層９０１内が真空雰囲気であることから、紫外線硬化樹脂１０３と信号転写基板９０２の間には気泡が混入することなく貼り合せることが可能となる（図９（Ｂ）参照）。
【００８０】
貼り合わされた第１信号基板１０５と信号転写基板９０２は真空層９０１から取り出され、信号転写基板９０２の上部に配置されている紫外線照射装置９０５によって紫外線が照射され、信号転写基板９０２を介して全面を照射することにより紫外線硬化樹脂１０３が硬化される。次いで、紫外線硬化樹脂１０３と信号転写基板９０２の界面から信号転写基板９０２を剥離するために、信号転写基板９０２と紫外線硬化樹脂信号１０３の間に圧縮エアーを吹き込む。上記方法により転写された樹脂層９０６が形成される。
【００８１】
樹脂層９０６が形成された基板上への薄膜層及び樹脂層の積層は、第１薄膜層５０２と同様にスパッタリング等の方法による薄膜層の形成と、上記で説明した樹脂の塗布工程、樹脂への信号転写工程を繰り返し実施することにより４つの信号面を第１信号基板１０５の上に積層した。また、再生面である透明層５０９の形成は記録再生光に対してほぼ透明（透過性を有する）なアクリルを主成分とした紫外線硬化樹脂を使用し、第４薄膜層５０８の上に孔版を通過させて塗布することによって形成されている。透明層５０９の厚みは透明層の表面から第１信号基板１０５の情報記録層までの厚みが記録再生ヘッドの球面収差が厚い側で補正可能な範囲である１００μｍ程度となるように間に挟まれる樹脂層の厚みに応じて選定・形成される。例えば、形成される樹脂層の厚みが、９．５μｍ、１３．５μｍ、１７．５μｍの場合は、透明層５０９の厚み＝１００μｍ−９．５μｍ−１３．５μｍ−１７．５μｍ＝５９．５μｍとなるように選定している。また、樹脂層の厚さが全て１０μｍの場合は、透明層５０９の厚み＝１００μｍ−１０μｍ×３層＝７０μｍとなるように選定している。
【００８２】
このとき、紫外線硬化樹脂で形成された各々の樹脂層の外径を第１信号基板１０５の外径よりも小さく形成し、また内径を第１信号基板１０５の内径よりも大きく形成しているので、透明層５０９の形成はその領域よりも大きくすることにより、紫外線硬化樹脂で形成された各々の樹脂層は紫外線硬化樹脂と第１信号基板１０５の間に包まれた構造となる。透明層５０９の紫外線硬化樹脂と第１信号基板１０５のポリカーボネイト材料は、紫外線硬化樹脂の硬化前後でも接着性が高いことが知られており、媒体の端面でポリカーボネイト製の基板と紫外線硬化樹脂でできた透明層が接着されることにより各樹脂層は密閉され、各々の樹脂層や薄膜層からの剥離を防ぐことができる。
【００８３】
上記においては、第１信号基板上にスクリーンを用いて樹脂層を形成した後に信号転写基板を重ね合わせることで樹脂層表面に対して信号を転写する方法について説明したが、例えば、第１信号基板上にスクリーンを用いて樹脂層を形成したときに樹脂層の厚みが、樹脂の粘度が低い場合などの理由により所望の厚みよりも薄く形成される場合、予め信号転写基板に対してスクリーンを用いた樹脂の塗布を行っておくことでも上記と同様の効果を実現できる。
【００８４】
第１信号基板上の樹脂層と信号転写基板上の樹脂層が対面するように貼り合せ、互いの樹脂が真空雰囲気中で密着した後に、信号転写基板を介して紫外線を照射し、両樹脂層を一度に硬化させることによって各樹脂層の厚みを足し合わせた厚みを持つ樹脂層を形成することができる。
【００８５】
上記のような工程を経ることで、４つの層を有する光記録媒体を作成することができる。
【００８６】
ここで、スキージ材料の光学特性の選択について詳細に述べる。前項で述べたように、スキージ１０９の波長４０５ｎｍの光に対する光学定数と、形成した樹脂層１０８の光学特性の差は、スキージ１０９の断片が多層情報記録媒体の樹脂層中に紛れ込んだ際の、信号の誤り率と相関がある。
【００８７】
そこで、本実施の形態では、スキージ１０９の光学定数がどの範囲であれば、多層情報記録媒体の信頼性を保つことができるかという試験を行った。今回の試験では、紫外線硬化性樹脂１０３に波長４０５ｎｍの光に対する屈折率が１．５３、吸収係数が０．００のアクリル系の樹脂を用いた。また、欠陥の光学定数を限定するため、欠陥の大きさや形状に影響されないように、紫外線硬化性樹脂１０３中に屈折率、吸収係数があらかじめわかっている欠陥を混入し、よく攪拌した。なお、欠陥のサイズは全て直径９μｍのものを用意した。実際の欠陥のサイズは大小さまざまな大きさが存在するが、形成される樹脂層よりも大きな欠陥では、樹脂層中に埋もれず、樹脂層の表面から飛び出してしまうことから、形成される樹脂層の厚みより小さい欠陥を選択した。欠陥を含んだ樹脂を用意し、多層記録媒体を製造した。このように作製した記録媒体を光学顕微鏡で観察することにより、欠陥が含まれている半径位置を特定した。それぞれの欠陥を含んだ多層情報記録媒体を、専用の記録／再生装置に挿入し、欠陥が含まれている半径位置での情報の誤り率を測定した。
【００８８】
なお、ここでの情報の誤り率は、特定の半径に決まった情報を記録／再生を行い、記録した情報と再生した情報を比較し、誤った情報の割合を表す。すなわち、誤り率とは、
（誤り率）＝（誤った情報数）／（記録した情報数）
の数式で表され、この誤り率が低いほど、記録媒体の性能が高いとされる。
【００８９】
【表１】
2007293997.tif 000003
【００９０】
（表１）に多層情報記録媒体の信号の誤り率とスキージの光学定数を示す。
【００９１】
（表１）の中で行に欠陥と形成した樹脂層１０８の波長４０５ｎｍの光に対する屈折率の差を並べ、列に吸収係数の差を表記した。近年のデジタル化技術は目覚しい発展を遂げており、ある程度のデータの誤りの訂正が可能になっている。本実施の形態では、データの誤り率が２．０×１０−４よりも小さいことを評価基準とする。ｂｌｕ−ｒａｙ−ｄｉｓｃの規格書には、この誤り率が、２．０×１０−４よりも小さいことが規格値として記載されている。
【００９２】
（表１）の結果より、データの誤り率が２．０×１０−４よりも小さいためには、屈折率の差Δｎ＜０．２０、かつ、吸収係数の差Δｋ＜０．１０であることが好ましい。
【００９３】
また、多層情報記録媒体の信号再生／記録の際に、他の悪条件が重なった場合、情報の誤り率は更に高くなることが予想される。たとえば、再生装置の温度、湿度の環境や、記録媒体の反り、記録媒体の傷、樹脂中に存在する欠陥部が想定した９μｍよりも大きい場合など、情報の誤り率が高まる要素は数多く、欠陥による誤り率の悪化には、ある程度の余裕分が必要となる。そこで、本実施の形態では、データの誤り率が更に低い１．０×１０−４以下であることを二つ目の基準として設定し、Δｎ＜０．１５かつ、Δｋ＜０．０２がスキージの光学定数として好ましいとする。
【００９４】
また、これらの光学特性、及びゴム状弾性を有する材料の代表例には、シリコーンゴムが挙げられる。シリコーンゴムは、高重合度の線状の重合体（あるいは、共重合体）を中程度に橋かけしたものであり、この橋かけや重合度の度合いによって、光学特性や、弾性定数は大きく異なることがわかっている。そのため、特定の波長に対する光学定数の選定が比較的容易な材料といえる。また、スクリーンの紗とスキージの先端は、度重なる印刷動作により、摩擦による温度上昇が発現することがあるが、シリコーンゴムは、他材料を原料とするゴムに比べて、高温時の光学特性、硬度特性が極めて安定であることがわかっている。
【００９５】
したがって、シリコーンゴム材料のスキージは、紫外線硬化樹脂との光学特性が似通っているだけではなく、樹脂層を形成する上での安定性も確保することが可能である。
【００９６】
上記の実験結果から、形成する樹脂との光学特性の差がΔｎ＜０．１５かつ、Δｋ＜０．０２であるスキージを使用して、多層情報記録媒体を製造すれば、再生情報の誤り率が低い多層情報記録媒体を実現することができ、生産性を向上することができる。
【００９７】
なお、本実施の形態においては、４層の光情報記録媒体を例にとって説明したが、第１信号基板と各々の樹脂層の厚み、透明層の厚みを調整することにより、２層以上の多層構造の情報記録媒体を実現することが出来る。
【産業上の利用可能性】
【００９８】
本発明にかかる多層記録媒体及びその製造方法は、欠陥が少ない多層記録媒体を高速で製造することが可能であり、正確に大容量情報を再生可能な多層記録媒体、均一に液状の樹脂を塗布する手段等として有用である。また、大容量メモリーの製造等の用途にも応用できる。
【図面の簡単な説明】
【００９９】
【図１】本発明の実施の形態における樹脂の塗布工程の一例を示す断面図
【図２】従来の多層情報記録媒体を作製するための基板作製用金型の製造方法を示した断面図
【図３】本発明の実施の形態における多層情報記録媒体の断面図
【図４】本発明の実施の形態における多層情報記録媒体の製造方法を示した断面図
【図５】スクリーン印刷による多層情報記録媒体の製造方法を示した断面図
【図６】多層情報記録媒体の製造方法を示した断面図
【図７】本発明の実施の形態における多層情報記録媒体の断面図
【図８】記録膜の構成について示した断面図
【図９】本発明の実施の形態における樹脂への信号転写工程の一例を示す断面図
【符号の説明】
【０１００】
１０１    スキージ固定治具
１０２    版枠
１０３    紫外線硬化樹脂
１０４    スクリーン
１０５    信号基板
１０６    テーブル
１０７    ブロアー
１０８    樹脂層
１０９    スキージ
【図１】
2007293997.tif 000004
【図２】
2007293997.tif 000005
【図３】
2007293997.tif 000006
【図４】
2007293997.tif 000007
【図５】
2007293997.tif 000008
【図６】
2007293997.tif 000009
【図７】
2007293997.tif 000010
【図８】
2007293997.tif 000011
【図９】
2007293997.tif 000012